(57)【要約】  複合材料から作られるリング状フレームを製造するための方法であって、−ドライファイバの少なくとも１つの管状ケーシング（９）を、アセンブリ上に滑らせるステップであって、アセンブリが、互いに対して同軸に移動可能であり、その間で外周溝（１１）が画定され、フレームの一般平面に配設される、少なくとも２つの同軸サブアセンブリ（８１，８２）を備えるステップと、−前記管状ケーシング（９）の一部分を、２つのサブアセンブリ（８１，８２）の間に設けられる前記溝（１１）の中に押込み、前記２つのサブアセンブリ（８１，８２）を締付けるステップであって、それにより、管状ケーシングの前記一部分（９０）を前記溝（１１）内に保持するステップと、−溝（１１）の外側にあるケーシング（９）の２つの部分（９１，９２）を結合し、得られた結合体（９３）を２つのサブアセンブリ（８１，８２）の一方の上に折り畳むステップであって、それにより、ドライファイバのプリフォーム（１５）を得るステップと、−重合によって、前記プリフォーム（１５）を固化するステップと、を含む方法。
2018523601.tif 000002
【特許請求の範囲】
【請求項１】
複合材料から作られるリング状フレーム（１０）を製造するための方法であって、少なくとも、
−ドライファイバの少なくとも１つの管状ケーシング（９）を、アセンブリ（８）上に滑らせるステップであって、前記アセンブリ（８）が、互いに対して同軸に移動可能であり、その間で外周溝（１１）が画定され、前記フレーム（１０）の一般平面に配設される、少なくとも２つの同軸サブアセンブリ（８１，８２）を備え、前記溝（１１）の対称面が、前記管状ケーシング（９）に垂直であるステップと、
−前記管状ケーシング（９）の一部分（９０）を、前記２つのサブアセンブリ（８１，８２）の間に設けられる前記溝（１１）の中に押込み、前記２つのサブアセンブリ（８１，８２）を締付けるステップであって、それにより、前記管状ケーシングの前記一部分（９０）を前記溝（１１）内に保持するステップと、
−前記溝（１１）の外側にある前記ケーシング（９）の２つの部分（９１，９２）を結合し、得られた結合体（９３）を前記２つのサブアセンブリ（８１，８２）の一方の上に折り畳むステップであって、それにより、ドライファイバのプリフォーム（１５）を得るステップと、
−樹脂を噴霧する、または樹脂を射出し、その後、前記樹脂の重合を可能にする特別な温度及び圧力条件を適用することによって、前記プリフォーム（１５）を固化するステップと、
を含む方法。
【請求項２】
複合材料から作られるリング状フレーム（１０）を製造するための方法であって、少なくとも、
−樹脂で予備含浸されたファイバの少なくとも１つの管状ケーシング（９）を、アセンブリ（８）上に滑らせるステップであって、前記アセンブリ（８）が、互いに対して同軸に移動可能であり、その間で外周溝（１１）が画定され、前記フレーム（１０）の一般平面に配設される、少なくとも２つの同軸サブアセンブリ（８１，８２）を備え、前記溝（１１）の対称面が、前記管状ケーシング（９）に垂直であるステップと、
−前記管状ケーシング（９）の一部分（９０）を、前記２つのサブアセンブリ（８１，８２）の間に設けられる前記溝（１１）の中に押込み、前記２つのサブアセンブリ（８１，８２）を締付けるステップであって、それにより、前記管状ケーシングの前記一部分（９０）を前記溝（１１）内に保持するステップと、
−前記溝（１１）の外側にある前記ケーシング（９）の２つの部分（９１，９２）を結合し、得られた結合体（９３）を前記２つのサブアセンブリ（８１，８２）の一方の上に折り畳むステップであって、それにより、予備含浸ファイバのプリフォーム（１５）を得るステップと、
−前記樹脂の重合を可能にする特別な温度及び圧力条件を適用することによって、前記プリフォーム（１５）を固化するステップと
を含む方法。
【請求項３】
複合材料から作られるリング状フレーム（１０）を製造するための方法であって、少なくとも、
−ドライファイバの少なくとも１つの管状ケーシング（９）を、アセンブリ（８）上に滑らせるステップであって、前記アセンブリ（８）が、互いに対して同軸に移動可能であり、その間で外周溝（１１）が画定され、前記フレーム（１０）の一般平面に配設される、少なくとも２つの同軸サブアセンブリ（８１，８２）を備え、前記溝（１１）の対称面が、前記管状ケーシング（９）に垂直であるステップと、
−前記管状ケーシング（９）の一部分（９０）を、前記２つのサブアセンブリ（８１，８２）の間に設けられる前記溝（１１）の中に押込み、前記２つのサブアセンブリ（８１，８２）を締付けるステップであって、それにより、前記管状ケーシングの前記一部分（９０）を前記溝（１１）内に保持するステップと、
−前記溝の前記対称面の延長部において、前記溝（１１）の外側にある前記ケーシング（９）の２つの部分（９１，９２）の一方を直立させ、間に角度を形成する前記２つの部分を、ドライファイバを有する材料のストリップ（９’）と結合するステップと、
−樹脂を噴霧するまたは樹脂を射出し、その後、前記樹脂の重合を可能にする特別な温度及び圧力条件を適用することによって、前記プリフォーム（１５）を固化するステップと
を含む方法。
【請求項４】
複合材料から作られるリング状フレーム（１０）を製造するための方法であって、少なくとも、
−樹脂で予備含浸されたファイバの少なくとも１つの管状ケーシング（９）を、アセンブリ（８）上に滑らせるステップであって、前記アセンブリ（８）が、互いに対して同軸に移動可能であり、その間で外周溝（１１）が画定され、前記フレーム（１０）の一般平面に配設される、少なくとも２つの同軸サブアセンブリ（８１，８２）を備え、前記溝（１１）の対称面が、前記管状ケーシング（９）に垂直であるステップと、
−前記管状ケーシング（９）の一部分（９０）を、前記２つのサブアセンブリ（８１，８２）の間に設けられる前記溝（１１）の中に押込み、前記２つのサブアセンブリ（８１，８２）を締付けるステップであって、それにより、前記管状ケーシングの前記一部分（９０）を前記溝（１１）内に保持するステップと、
−前記溝の前記対称面の延長部において、前記溝（１１）の外側にある前記ケーシング（９）の２つの部分（９１，９２）の一方を直立させ、間に角度を形成する前記２つの部分を、樹脂で予備含浸されたファイバ（９）を有する材料のストリップ（９’）と結合するステップと、
−前記樹脂の重合を可能にする特別な温度及び圧力条件を適用することによって、前記プリフォーム（１５）を固化するステップと
を含む方法。
【請求項５】
請求項３又は請求項４に記載のフレーム（１０）を製造するための方法であって、前記材料のストリップは、管状ケーシング（９’）からなる方法。
【請求項６】
先行する請求項のいずれか１項記載のフレーム（１０）を製造するための方法であって、前記溝（１１）の下部（１３）は、製造される前記フレーム（１０）の内縁の湾曲と同様の湾曲を有する方法。
【請求項７】
先行する請求項のいずれか１項記載のフレーム（１０）を製造するための方法であって、前記アセンブリ（８）は、マンドレル（８１）及びカウンターマンドレル（８２）で構成される方法。
【請求項８】
先行する請求項のいずれか１項記載のフレーム（１０）を製造するための方法であって、前記ケーシングは、ループで構成されるワイヤードエレメントを使用して前記溝に押込められ、前記ワイヤードエレメントが前記ケーシングを前記下部に押付けるまで前記溝内で把持される方法。
【請求項９】
先行する請求項のいずれか１項記載のフレーム（１０）を製造するための方法であって、複数の管状ケーシング（９）が、前記アセンブリ（８）の上に重ね合わされる方法。
【発明の詳細な説明】
【発明の詳細な説明】
【０００１】
本発明は、合成樹脂マトリックスの、ドライ又は予備含浸された、ファイバに基づく強化材料を含む、複合材料から作られる部品の分野に関する。
【０００２】
本発明は、複合環状フレーム、特に、例えば航空機、より詳細には、飛行機の胴体に装備することが意図される丸窓用のフレームを製造する分野において主に適用可能であり、前記胴体は同様に、一般に、複合材料から作られる。
【０００３】
航空機ポータルフレームは、伝統的に、丸いまたは好ましくは楕円形状を有し、前記フレームは、単一平面内に含まれない；フレームは、装置の胴体の円筒形状に最もよく適合するように湾曲している。
【０００４】
丸窓フレームは、特に飛行機上において、幾つかの機能を果たさなければならない。
【０００５】
一方では、丸窓フレームは、装置の胴体に締結されることが意図され、次に、シーリングガスケットを介してポータルが締結されることを可能にすることが意図される。
【０００６】
他方では、丸窓フレームは、特に強度及び剛性の点で優れた特性を持たなければならず、また、装置の胴体の内側と外側との間で完全なシールの維持を可能にしなければならない。
【０００７】
二次的には、丸窓フレームは、航空機の胴体との或る表面連続性を提供すると、装置の空気力学的及び音響的特性に有利である。更に、丸窓フレームは、丸窓のガラス要素の取付けを容易にする。
【０００８】
従って、航空機用のポータルフレームの製造において、或る数の制約に配慮することが必要である。
【０００９】
より具体的には、丸窓のフレームと胴体または装置の他の部品との間の界面が存在しなければならない。
【００１０】
ポータルフレーム１０の１つの例示的な実施形態の斜視図が図１Ａに示される。前記界面は、生じる問題をより容易に理解するため、ポータルフレーム１０の断面図を示す添付図１Ｂにおいて、影付き灰色で詳細に示される。
【００１１】
そのため、例えば、ポータルフレーム１０のゾーン１の内側表面は、丸窓のシールと協働することが意図される。
【００１２】
ゾーン２のヒール、外側表面は、装置の胴体に関するデッドスペースを制限しなければならず、また同様に、装置の胴体上でのポータルフレーム１０の事前位置決めを可能にする。
【００１３】
ゾーン３は、航空機の胴体上でポータルフレーム１０を締結するためのピアスを受容する。
【００１４】
ゾーン４の内側表面は、フレーム１０の円筒スカート１６の自由端において、丸窓の把持部を支持することを意図される。
【００１５】
最後に、ゾーン５の外側表面は、胴体の音響的及び空気力学的特性を保証するために、丸窓と航空機の胴体との間の表面連続性を確保する。
【００１６】
複合材料から作られるポータルフレームを製造するため、幾つかのプリフォームを個々に製造することからなる方法が知られている。これらのプリフォームは、次に、集められ、そのアセンブリは、樹脂を射出し硬化させることによって適切なモールド内で固められる。
【００１７】
しかし、これらの方法は、多数の工程を有し、実施するのが複雑であるとわかる。更に、種々のプリフォーム間の接合ゾーンは、脆弱性を有する場合がある。
【００１８】
国際特許出願ＷＯ２０１３／１３９７１４から、繊維強化材を有する複合材料から作られるポータルフレームを製造するための方法が同様に知られている。
【００１９】
ポータルフレームは、ここで、その断面が実質的にＴ状であるプロファイルからなり、また、コア及びベースを画定する、複数のコンカレント方向に延在する３つのウィングを備える。
【００２０】
丸窓フレームを得るため、幾つかの工程が実施される。まず、管状繊維プリフォームまたはソックが、編み込み方法を使用して作られる。管状ソックは、次に、平坦化されて、平坦管状バンドを形成し、複数の平坦バンドは、その後、ツールの第１の面に貼り付けられて、丸窓フレームのコアを構成する。
【００２１】
第１の予備成形工程によれば、或るストリップの一部分は、ツールの第２の面上に折り畳まれる。第２の予備成形工程において、他のストリップの一部分は、ツールの第３の面上に折り畳まれる。これらの予備成形工程は、フレームのベースの確立を可能にすることを意図され、ベースの確立は、強化折畳みを使用するドレーピング工程によって遂行される。
【００２２】
得られる繊維プリフォームは、次に、例えば、樹脂インジェクションまたはインフュージョンによって固められる。
【００２３】
しかし、この文献による方法は、幾つかの予備成形工程を含み、また同様に、プリフォームの固化後に得られるフレームの２つの端の間の接合問題を呈する。
【００２４】
文献ＵＳ２０１２／２２２５０８７から、特に、窓フレーム、ホイールリム、または燃焼チャンバを製造するための方法が同様に知られており、その方法は、複雑な管状形状であって、管状形状の長さに沿って幾つかの直径を含む、複雑な管状形状の特別な織り方を必要とする。
【００２５】
この方法は、非標準の管状プリフォームを実現及び必要とするために複雑になる。
【００２６】
特許文献ＷＯ２０１１／０４１４３５は、外側面に真っ直ぐな部分及びいわゆる「ジョグル（ｊｏｇｇｌｅ）」部分を備える断面形状を有し、航空機の胴体に対してポータルフレームをシールすることを可能にする、航空機用のポータルフレームの製造を記載する。
【００２７】
この方法において、初期プリフォームは、平坦であり、また、一端に従来のカーボンファイバを、また、別の端にいわゆる伸張破断カーボンファイバを含む。プリフォームは、モールド内で圧縮されて、所望の形状を与えて最終フレームにする。
【００２８】
多数の工程が、この方法では実施されなければならず、そのことが、この方法を複雑にすることをもたらす。更に、この方法を使用すると、断面全体にわたって一定厚さを有する部品を得ることが特に難しい。最後に、得られるプリフォームの２つの端の間の接合の問題が、ここでも生じる。
【００２９】
さらに、本出願人は、概して、現在の技術水準で入手可能なポータルフレームのファイバ状内側構造における欠点のうちの幾つかを示してきた。
【００３０】
より詳細には、ポータルのジョイントへの近接のために、「接合ゾーン（ｊｕｎｃｔｉｏｎ  ｚｏｎｅ）」と呼ばれる表面６において、フレームの断面を採取した後に顕微鏡を使用してファイバの配置を分析すると、かなり急峻な角度ならびに厚さの有意の変動を有する前記ファイバの方向変化の蓄積を示した。
【００３１】
結果として、これは、一方では、角度の内部に向かって移動する傾向があるファイバの適切な配置を、また、他方では、外部押圧によるファイバの正しい加圧を、大いに仮説する。
【００３２】
更に、表面７または「屈曲ゾーン（ｂｅｎｄ  ｚｏｎｅ）」において、ファイバの折り畳み問題が生じる。
【００３３】
これは、ポータルフレームの機械的特性の実質的な減少、このタイプの部品について満足されなければならない安全性の制約を考慮して解決されなければならない欠点を生じさせる傾向がある。
【００３４】
その結果、本発明は、特にファイバの配置に関する、技術水準のポータルフレームで従来から遭遇する問題を解決して、ポータルフレームの機械的特性を改善することを提案する。本発明による方法は、同様に、単一ピースリング状フレームを製造することを可能にし、したがって、接合部における部品の脆弱性に関するいずれの問題も回避する。
【００３５】
そのため、本発明は、複合材料から作られるリング状フレームを製造するための方法に関し、方法は、少なくとも、
−ドライファイバの少なくとも１つの管状ケーシングを、アセンブリ上に滑らせるステップであって、前記アセンブリが、互いに対して同軸に移動可能であり、その間で外周溝が画定され、前記フレームの一般平面（ｇｅｎｅｒａｌ  ｐｌａｎｅ）に配設される、少なくとも２つの同軸サブアセンブリを備え、前記溝の対称面が、前記管状ケーシングに垂直であるステップと、
−前記管状ケーシングの一部分を、前記２つのサブアセンブリの間に設けられる前記溝の中に押込み、前記２つのサブアセンブリを締付けるステップであって、それにより、前記管状ケーシングの前記一部分を前記溝内に保持するステップと、
−前記溝の外側にある前記ケーシングの２つの部分を結合し、得られた結合体を前記２つのサブアセンブリの一方の上に折り畳むステップであって、それにより、ドライファイバのプリフォームを得るステップと、
−樹脂を噴霧する、または樹脂を射出し、その後、前記樹脂の重合を可能にする特別な温度及び圧力条件を適用することによって、前記プリフォームを固化するステップと、を含む。
【００３６】
本発明は更に、複合材料から作られるリング状フレームを製造するための方法に関し、方法は、少なくとも、
−樹脂で予備含浸されたファイバの少なくとも１つの管状ケーシングを、アセンブリ上に滑らせるステップであって、前記アセンブリが、互いに対して同軸に移動可能であり、その間で外周溝が画定され、前記フレームの一般平面に配設される、少なくとも２つの同軸サブアセンブリを備え、前記溝の対称面が、前記管状ケーシングに垂直であるステップと、
−前記管状ケーシングの一部分を、前記２つのサブアセンブリの間に設けられる前記溝の中に押込み、前記２つのサブアセンブリを締付けるステップであって、それにより、前記管状ケーシングの前記一部分を前記溝内に保持するステップと、
−前記溝の外側にある前記ケーシングの２つの部分を結合し、得られた結合体を前記２つのサブアセンブリの一方の上に折り畳むステップであって、それにより、予備含浸ファイバのプリフォームを得るステップと、
−前記樹脂の重合を可能にする特別な温度及び圧力条件を適用することによって、前記プリフォームを固化するステップとを含む。
【００３７】
本発明に係る方法の１つの代替法によれば、溝の外側にあるケーシングの２つの部品を結合するフェーズは、ケーシングの前記２つの部分の一方が、溝の前記対称面の延長部において直立にされ、間に角度を形成する前記２つの部分が、ドライファイバまたは樹脂で予備含浸されたファイバを有する材料のストリップに結合されるフェーズによって置換される。
【００３８】
有利には、溝の下部は、製造される前記フレームの内縁と同様の湾曲を有する。
【００３９】
本発明の別の詳細によれば、前記アセンブリは、マンドレル及びカウンターマンドレルで構成される。
【００４０】
本発明の別の詳細によれば、ケーシングは、ループで構成されるワイヤードエレメントを使用して溝に押込められ、ワイヤードエレメントが前記ケーシングを下部に押付けるまで前記溝内で把持される。
【００４１】
興味深いことには、幾つかの管状ケーシングが、前記アセンブリの上に重ね合わされる。
【００４２】
本発明は多くの利点を有する。一方では、説明された方法は、単純で、効率的で、また特に、費用効果的である。説明された方法は、より低コストで単一の基本プリフォームを製造することによって、断面全体にわたってほぼ一定の厚さを有するフレームを得ることを可能にする。更に、フレームの厚さは、必要に応じて、ドライファイバまたは予備含浸ファイバを有する複数の管状ケーシングの、重ね合わせを使用して容易に制御され得る。更に、本発明の方法は、液体樹脂を射出する回転成形法と完全に互換性がある。
【００４３】
本発明に係る方法はまた、ファイバの配向またはファイバの配向の重ね合わせの維持によって、特に強度及び剛性の点で、特に興味深い機械的特性を有する部品の製造を保証する。
【００４４】
別の利点は、この方法を使用すると、プリフォームの内縁が、ファイバを切断することなく作られ、それにより、ポータルフレームと丸窓のジョイントとの間の接合部を形成するシールリップの品質を改善することにある。
【００４５】
本発明の他の特徴及び利点は、添付図を参照して、本発明の非制限的な実施形態の以下の詳細な説明から明らかになる。
【図面の簡単な説明】
【００４６】
【図１Ａ−１Ｂ】図１Ａは、航空機に装備することが意図されるリング状ポータルフレームの斜視図を概略的に示し、図１Ｂは、前記フレームの断面図であり、フレームと装置の他の要素との間の様々な界面を示す。
【図２Ａ−２Ｂ】図２以降は、本発明の方法において実施される種々の工程の１つの好ましい実施形態を概略的に示し、特に、図２Ａ及び図２Ｂでは、それぞれ、１つのアセンブリにおける２つのサブアセンブリの配置であって、前記２つのサブアセンブリの間に溝を画定し、前記アセンブリ上に編まれたファイバの管状ケーシングを滑らせる配置を示す。
【図３Ａ−３Ｂ】図３Ａ及び図３Ｂでは、前記管状ケーシングの一部分を溝に押込む把持手段を配置すること、及び、把持手段に引張力を加えることによって溝の下部に向かうケーシングの一部分の対称移動を示す。
【図４Ａ−４Ｃ】アセンブリの溝を満たす管状ケーシングの部分の断面図であり、図４Ａでは、前記溝の下部が、製造されるフレームの内部の湾曲と同様の湾曲を有することを示し、図４Ｂでは、溝内にない管状ケーシングの２つの部分の結合を示し、図４Ｃでは、アセンブリを構成するサブアセンブリの一方、の面の一方に、ツールを使用して管状ケーシングを折畳むことを示す。
【図５Ａ−５Ｃ】図５Ａ、図５Ｂ、及び図５Ｃは、溝の下部が直線構成であり、特定の湾曲を持たず、異なる断面を有するフレームの製造を可能にする、一つの異なる実施形態を示す。
【図６】図６は、本発明に係るフレームの別の実施形態を示す図である。
【発明を実施するための形態】
【００４７】
本発明は、複合材料から作られる、実質的に丸いまたは好ましくは楕円のリング状フレーム１０を製造することを可能にする方法に関し、前記フレーム１０は、図１に示される。
【００４８】
好ましくは、本方法の種々の工程を実施することによって得られるリング状フレーム１０は、航空機エンジンの胴体、より具体的には更に、飛行機の胴体に装備することが意図され、前記胴体は、有利には次に、複合材料から作られることができる。
【００４９】
図２Ａ及び２Ｂを参照すると、方法の第１の工程において、ソックタイプのファイバの少なくとも１つの管状ケーシング９が、アセンブリ８にスリップオンされ、アセンブリ８は、好ましくは全体的に円筒の形状を有し、少なくとも２つのサブアセンブリ８１、８２を備える。
【００５０】
前記管状ケーシング９は、有利には、編まれたファイバで構成され、ファイバは、例えば、（ドライのまたはポリマー樹脂で予備含浸された）ガラス、ポリアミド、または好ましくは炭素から作られる。
【００５１】
編まれた炭素から作られる管状ケーシング９は、前記編まれたものが制御可能な変形可能性を有するため、特に有利である。
【００５２】
更に、多くの異なる直径が、製造したいリング状フレーム１０の周囲長に応じて商業的に利用可能である。
【００５３】
図示しない１つの興味深い実施形態において、図６に示すように、幾つかの重ね合わされた管状ケーシング９をアセンブリ８の上に滑らせることが考えられる。
【００５４】
これは、有利には、課される制約に応じて、製造されるフレーム１０の断面の厚さを選択可能にする。更に、それぞれがファイバの特定のまた相補的な配向を有する幾つかの編まれた管状ケーシング９を重ねることが同様に考えられる。
【００５５】
管状ケーシング９におけるファイバの配向は、一方では、前記ケーシング９が制約を受ける形状の周囲長、手近な場合、アセンブリ８の周囲長に依存し、他方では、ケーシング９の直径に依存する。
【００５６】
その結果、異なる直径を有するケーシング９の細やかな選択は、準等方性の均質アセンブリを得るために、異なるかつ相補的なファイバ配向を有することを可能にする。
【００５７】
１つの好ましい実施形態において、アセンブリ８上に少なくとも１つの管状ファイバケーシング９を配置する前に、前記ケーシング９は、ケーシング９が、リング状フレーム１０を製造するため適切な長さを有するように切断される。
【００５８】
アセンブリ８を構成し、少なくとも管状ケーシング９がスリップオンされる前記２つのサブアセンブリ８１、８２は、互いに対して移動可能である。一般に、２つのサブアセンブリの一方のサブアセンブリ８２は、第２のサブアセンブリ８１に対して案内され、第２のサブアセンブリ８１は、次に静止したままである。
【００５９】
図に示す１つの興味深い例示的な実施形態において、前記２つのサブアセンブリは、マンドレル８１及びカウンターマンドレル８２からなり、カウンターマンドレル８２は前記マンドレル８１上で誘導され、管状ケーシング９は、マンドレル８１、８２の外側表面上に取付けられる。
【００６０】
アセンブリ８の全体的な形状が、本方法を使用して製造したいリング状丸窓フレーム１０の形状に対応しなければならないことが理解されるであろう。
【００６１】
２つのサブアセンブリ８１、８２、好ましくは、マンドレル８１及びカウンターマンドレル８２の間で、外周溝１１が画定され、外周溝１１は、リング状フレーム１０の一般平面（ｇｅｎｅｒａｌ  ｐｌａｎｅ）内にあり、外周溝１１の対称面は、前記管状ケーシング９がアセンブリ８にスリップオンされるとき、前記管状ケーシング９に対して垂直である。
【００６２】
ここで図３Ａ及び３Ｂを参照すると、以下の工程は、管状ファイバケーシングの一部分９０を溝１１の内側に強制的に移動させることからなる。
【００６３】
特に好ましくは、この工程は、特に、フィッシングライン型のリンクからなることができる締付け手段１２によって実施される。
【００６４】
前記締付け手段１２は、有利には、管状ケーシング９の外側でかつ実質的に外周溝の対称面内で、円周上に配置される。
【００６５】
図３Ｂ及び４Ｂを参照すると、締付け手段１２に引張力を加えることによって、管状ケーシング９の一部分９０が、溝１１の下部１３に向かって前記溝１１の対称面に対して対称に移動する。
【００６６】
特に有利には、サブアセンブリ８１、８２の間で画定される溝１１の下部１３は、製造されるフレーム１０のそれと同様の形状または湾曲を有する。
【００６７】
そのため、図４Ａ〜４Ｃに示す実施形態において、溝１１の前記下部１３は、ポータルフレーム１０の接合ゾーン６の断面形状に対応する断面形状を有する。この例は、破線の円及び矢印を使用して図４Ａにより詳細に示される。
【００６８】
その後、ファイバケーシング９の一部分９０を溝９内に保持できるように、２つのサブアセンブリ８１、８２、例えば、マンドレル８１及びカウンターマンドレル８２を把持する。
【００６９】
より具体的には、まず、管状ケーシング９の溝１１内への移動中に、マンドレル８１に対してカウンターマンドレル８２のわずかな把持を加えて、前記溝１１内に既にあるケーシング１１の部分に対する圧力を維持する。この圧力の印加は、ケーシング９の移動にわずかに対抗し、前記ケーシング９の皺を防止するために、前記ケーシング９のファイバの張力を、その整形中に維持することを可能にする。
【００７０】
作業の終りに、管状ケーシング９が溝１１の下部１３に達すると、マンドレル８１とカウンターマンドレル８２との間の圧力が増加して、管状ケーシング９をその最終状態でブロックし、その後、把持する手段１２は、前記手段１２がワイヤタイプのリンクからなるとき、例えば、その２つの端の一方の端に引張力を加えることによって取り外される。
【００７１】
方法のこの瞬間に、図４Ａに示すように、管状ケーシング９の一部分９０は、溝１１内で溝１１の下部１３にトラップされ、一方、前記溝１１の外側にある前記ケーシング９の部分が残される。
【００７２】
より具体的には、ケーシング９の２つの部分９１、９２が存在し、管状ケーシングの一番端からなる前記２つの部分９１、９２のそれぞれは、前記溝１１の両側でかつそのそれぞれの側で全体的に対称に延在する。
【００７３】
ケーシング９の前記２つの部分９１、９２は、その後、結合体９３になるよう、実質的に溝１１の対称面で一緒にされる。この工程は、図４Ｂでより具体的に示される。
【００７４】
ここで図４Ｃを参照すると、得られる前記結合体９３は、次に、２つのサブアセンブリ８１、８２の一方のサブアセンブリの上に折畳まれて、ポータルフレーム１０の円筒スカート１６を形成する。手近な場合、示される例示的な実施形態において、結合体９３は、マンドレル８１の外側表面８１０上に戻される。
【００７５】
好ましくは、結合体９３は、円筒スカート１６の形態にケーシング９を構成するのに適切な形状を有するツール８３を使用して折畳まれ、こうして、リング状ポータルフレーム１０を得ることを可能にするプリフォーム１５に到達する。
【００７６】
前記フレーム１０の製造を完了させるため、前記プリフォーム１５は固化される。
【００７７】
プリフォーム１５が、ポリマー樹脂で予備含浸された編まれたファイバの少なくとも１つの管状ケーシング９を含むシナリオにおいて、前記プリフォーム１５の固化は、前記樹脂の重合を可能にする温度及び圧力条件下での単純な配置によって行われる。
【００７８】
プリフォーム１５がドライファイバで構成される例示的な実施形態において、ドライファイバは、ポリマー樹脂を噴霧または噴射することによって固化され、その後、前記樹脂を重合可能にする適切な温度及び圧力条件を適用する。
【００７９】
例えば、一旦前記ケーシング９がマンドレル８１及びカウンターマンドレル８２のアセンブリにスリップオンされた後、前記ケーシング９の立体配置（コンフォメーション）工程を実施する前に、管状ケーシング９の外側表面上にエポキシ樹脂スプレーを噴霧することが考えられる。
【００８０】
この先行する噴霧作業は、有利には、最終的に得られるプリフォーム１５に機械的強度を与えることを可能にし、その機械的強度は、特にマンドレル８１及び８２を分解するときに、必要に応じて切断作業をするときに、または前記プリフォーム１５の成形時の操作をより容易にする。
【００８１】
実際には、プリフォーム１５を固化するための工程は、モールド内での液体樹脂の低圧射出成形用のプロセスを使用して実施され得る。
【００８２】
更に、特に有利には、複合フレーム１０の製造を自動化することができるよう、モールド内で直接プリフォーム１５を製造することが考えられる。
【００８３】
本発明は、航空機、特に飛行機に装備することが意図されるリング状丸窓フレーム１０を製造するための１つの好ましい実施形態においてより詳細に述べられた。
【００８４】
しかし、ここで述べる方法は、丸窓フレームの製造に限定されるものとして理解される必要はなく、方法はまた、より一般的に、全体的にリング状であり、複合材料の基材で作られるフレームを、非制限的に得るために特に興味深い新しい実施形態を規定する。
【００８５】
そのため、図５Ａ〜５Ｃは、組みつけられる界面の全てを有する「接合ゾーン（ｊｕｎｃｔｉｏｎ  ｚｏｎｅ）」６の特定のコンフォメーションなしの、航空機に装備することが意図されるフレームに比べて、簡略化された断面を有する環状フレームの製造を示す。
【００８６】
この実施形態において、溝１１の下部１３は、前記溝１１の残りの部分のように直線構造である。
【００８７】
本発明による方法は特に興味深い。その理由は、ファイバの連続管状ケーシング９が使用され、前記ケーシング９が全体的に円筒のマンドレル及びカウンターマンドレルのアセンブリ上で形作られることを考えれば、方法が、制限された数の作業で、かつ、幾つかのプリフォームの間のまたは単一及び同じプリフォームの２つの端の間の接合問題なしで、環状フレーム１０を製造することを可能にするからである。
【００８８】
ここで図６を参照すると、異なる断面を有するフレームを製造するための本発明に係る方法の実施、特には、文献ＷＯ２０１３／１３９７１４によって包含されるフレーム、すなわちＴ状のフレームの発明に係る方法の実施を理解することができる。
【００８９】
この形状は、ケーシング９を溝１１に押込んだ後に、ケーシング９の２つの部分９１、９２を集合及び結合することによってではなく、一方では、合成樹脂マトリックスでの、ドライのまたは予備含浸されたファイバに基づく強化材料のストリップ９’が前記部分９１、９２に結合され、他方では、ツール８３が、ストリップ９’を部分９１、９２に同時に押付けている間に、部分９２が、他の部分、この場合、部分９１と角度を形成するように、１つの部分だけを、この場合、部分９２を直立させることによって得られる。そのため、部分９１及びそれに結合されるストリップ部分９’は、フレームの残りの部分から突出する外周部分を構成する。
【００９０】
有利には、ストリップ９’は、マンドレル８１及び部分９１にスリップオンされ、部分９２に対して半分だけ直立した管状ケーシングからなる。したがって、本発明に係る方法は、接合ゾーンを有さないＴ状断面を有するフレームを製造可能にする。
【００９１】
この図６において、ケーシング９が第２のケーシング９によってライニングされて、相応してフレームの厚さを増加させることが、既に述べたように留意されるべきである。３つ以上のケーシング９を重ね合わせることが、もちろん可能である。
【図１Ａ】
2018523601.tif 000003
【図１Ｂ】
2018523601.tif 000004
【図２Ａ】
2018523601.tif 000005
【図２Ｂ】
2018523601.tif 000006
【図３Ａ】
2018523601.tif 000007
【図３Ｂ】
2018523601.tif 000008
【図４Ａ】
2018523601.tif 000009
【図４Ｂ】
2018523601.tif 000010
【図４Ｃ】
2018523601.tif 000011
【図５Ａ】
2018523601.tif 000012
【図５Ｂ】
2018523601.tif 000013
【図５Ｃ】
2018523601.tif 000014
【図６】
2018523601.tif 000015
【国際調査報告】
2018523601.tif 000016
2018523601.tif 000017
2018523601.tif 000018
2018523601.tif 000019